Brevet FR2682675A1 — publié le 19930423

Composition pour assise de chaussée à base de laitier d'aciérie électrique et procédé pour la préparer. L'invention a pour objet une composition à base de laitier d'aciérie de four électrique destinée à la confection d'assises de chaussée ainsi que le procédé de préparation de cette composition. Le laitier d'aciérie de four électrique (LAFE) est un sous-produit de la fabrication de l'acier Ce laitier se présente sous la forme d'une roche artificielle basique dont les constituants principaux sont la chaux (Ca O), l'oxyde de fer (Fe 2 03), la silice (Si O 2), la magnésie (Mg O) et l'alumine (A 1203) Un constituant important de ce laitier est l'orthosilicate de calcium 2 Ca O Si O 2, appelé également silicate bicalcique Cet orthosilicate de calcium se présente sous deux formes allotropiques bêta et gamma La forme bêta est métastable et a tendance à se transformer en la forme gamma qui elle est stable à la température ambiante La transformation de-la forme bêta en la forme gamma s'accompagne d'un accroissement de volume de l'ordre de 15 %, ce qui produit une désagrégation de la roche Cette particularité du LAFE présentait jusqu'à présent un inconvénient important dans son utilisation pour les assises de chaussées. On a découvert que cet inconvénient pouvait être surmonté et que le laitier d'aciérie de four électrique pouvait être utilisé pour la préparation d'une assise de chaussée ayant une bonne stabilité, en transformant au préalable ledit laitier en une composition pour revêtement routier comprenant: (a) du sable ou de la grave préparés à partir du laitier d'aciérie de four électrique, appelés ci-après sable LAFE ou grave LAFE; (b) un ou plusieurs liant(s); (c) au moins un activant de prise; ou bien (a) du sable ou de la grave préparés à partir du laitier d'aciérie de four électrique (sable LAFE) ou (grave LAFE); (d) un ou plusieurs liant/activant. Le sable LAFE et la grave LAFE sont préparés à partir du laitier d'aciérie de four électrique par concassage, déferraillage et criblage du LAFE, permettant d'obtenir un sable LAFE d'une granulométrie de 0/8 mm ou une grave LAFE d'une granulométrie de 0/31,5 et de préférence de 0/20 mm Une grave 0/31,5, respectivement 0/20, est un mélange à granulométrie continue jusqu'à 31,5 mm, respectivement jusqu'à 20 mm. On entend par déferraillage du laitier, l'opération permettant de retirer du laitier les particules de métaux magnétiques. Le liant (b) est choisi parmi les liants hydrauliques, les cendres volantes pouzzolaniques, les dérivés des cendres volantes pouzzolaniques et leurs mélanges Parmi les liants hydrauliques, on préfère les laitiers granulés des hauts fourneaux, les ciments normalisés à base de laitiers granulés et les liants spéciaux à usage routier Les liants spéciaux à usage routier comprennent les produits dénommés ARC (Activant Routier CEDEST) fabriqués par CEDEST, et notamment les produits dénommés ARC 1, ARC 2 et ARC 3. ARC 1 comprend environ 85 % en poids de laitier vitrifié de haut fourneau, le complément étant constitué par de la chaux (Ca O). ARC 2 comprend environ 75 à 80 % de laitier vitrifié de haut fourneau, le reste étant constitué par un activant sulfatique formé en majeure partie par du sulfate de calcium naturel. ARC 3 comprend environ 80 % en poids de laitier vitrifié de haut fourneau, le complément jusqu'à 100 % étant constitué de Ca O et de sulfate de calcium (SO 4 Ca). Parmi les ciments normalisés, on obtient de bons résultats avec les ciments CLK (ciment de laitier au clinker) et plus particulièrement avec le ciment CLK 45, vendu par CEDEST, ainsi qu'avec les ciments CPJ et plus particulièrement avec le ciment CPJ 45 fabriqué par différentes sociétés. Les ciments CLK comprennent environ 80 parties en poids de laitier granulé de hauts fourneaux, le complément étant constitué en majeure partie par du clinker et par une quantité moindre de gypse. Le clinker est une roche artificielle formée de silicate et d'aluminate de calcium anhydre, obtenu par cuisson, vers 1450 'C. Les ciments CPJ appartiennent à la classe des ciments Portland composés Ils renferment environ 70 % de clinker, environ 23 % de cendres, le reste étant constitué par du laitier et une petite quantité de sulfate de calcium naturel. On utilise comme activant la chaux sous forme de chaux vive Ca O ou sous forme de chaux éteinte Ca(OH)2. Les ciments normalisés et les liants spéciaux à usage routier peuvent jouer également le rôle de liant/activant Autrement dit, les ciments normalisés et les liants spéciaux à usage routier peuvent être utilisés soit comme liant hydraulique, soit comme liant/activant On entend par liant/activant un produit qui joue à la fois le rôle de liant et le rôle d'activant C'est un liant qui ne nécessite pas la présence d'un activant. Une composition pour assise de chaussée de bonne qualité selon l'invention, comprend de 93 à 98 % en poids de sable ou de grave LAFE et de 2 à 7 % en poids de liant/activant choisi parmi les produits dénommés ARC 1, ARC 2 et ARC 3. Une autre composition selon l'invention donnant de bons résultats comprend de 93 à 96 % en poids de sable ou grave LAFE et de 4 à 7 % en poids de liant/activant choisi parmi les ciments CLK et les ciments CPJ. On obtient également de bons résultats avec la composition comprenant: sable ou grave LAFE 74 5 % laitier granulé de haut fourneau 25 5 % chaux vive ou éteinte 1 % Un autre groupe de compositions permettant d'obtenir des assises de chaussées de bonne qualité est le suivant: sable ou grave LAFE 58 5 % laitier granulé de haut fourneau 20 5 % cendres volantes pouzzolaniques 20 5 % chaux vive ou éteinte 2 1 % Les compositions pour assise de chaussée selon l'invention durcissent progressivement dans le temps, conduisent à la formation d'une structure solide et stable et peuvent être classées dans la classe C ou dans la classe D de la "Classification des sables pour chaussées neuves à fort et moyen trafic, dimensionnées par le catalogue des structures types des chaussées neuves (DRCR-1977)" ou dans la classe des graves traitées. La classe C prévoit pour les sables-laitiers traités une résistance à la traction (Rt), mesurée après 180 jours, supérieure à 0,4 M Pa et pour les sables-ciments traités une résistance à la traction Rt mesurée à 90 jours, supérieure à 0,5 M Pa. La classe D prévoit pour les sables-laitiers traités une valeur de Rt à 180 jours, supérieure à 0,65 M Pa et pour les sables-ciments traités une valeur Rt à 90 jours supérieure à 0,75 M Pa. On entend par sables-ciments traités, des compositions comprenant en plus du sable LAFE également un ciment normalisé et on entend par sables-laitiers traités des compositions comprenant en plus du sable LAFE un liant et un activant ou un liant/activant, mais ne comprenant pas de ciment. On entend par graves traitées des compositions comprenant en plus de grave LAFE également un ciment ou un liant spécial à usage routier ou un liant et un activant ou bien un liant/activant. Les graves LAFE traitées selon l'invention ont une résistance à la traction mesurée après un durcissement de 360 jours, égale ou supérieure à 0,65 M Pa pour la grave LAFE-laitier, égale ou supérieure à 0,80 M Pa pour la grave LAFE-laitier prébroyé et égale ou supérieure à 1,10 M Pa pour les graves-ciments normalisés ou graves-liants spéciaux. On entend par grave-laitier prébroyé le mélange de grave LAFE 0/31,5 ou 0/20 avec un laitier granulé broyé à une granulométrie 0/2 mm contenant 10 % en poids de fines moyennes d'une granulométrie égale ou inférieure à 80 microns. L'invention a également pour objet un procédé de préparation d'une composition permettant l'obtention d'assises de chaussée ayant une bonne stabilité dimensionnelle et une bonne -résistance à la traction et à la compression, caractérisé en ce qu'on procède à un concassage, déferraillage et criblage du laitier d'aciérie de four électrique (LAFE) permettant d'obtenir un sable LAFE, de granulométrie d'environ 0/8 mm ou une grave LAFE de granulométrie d'environ 0/31,5 et de préférence d'environ 0/20 mm, qu'on mélange le sable LAFE ou la grave LAFE ainsi obtenu avec un ou plusieurs liants hydrauliques, cendres volantes pouzzolaniques, dérivés de cendres volantes pouzzolaniques ou leurs mélanges, et au moins un activant ou bien avec au moins un liant/activant. Une variante du procédé de préparation selon l'invention est caractérisée par le fait qu'on procède à un concassage, déferraillage et criblage du LAFE pour préparer un sable LAFE d'une granulométrie d'environ 0/8 mm, d'une part, et une grave LAFE d'une granulométrie d'environ 0/31,5 mm et de préférence d'environ 0/20 mm, d'autre part, qu'on mélange le sable LAFE et la grave LAFE avec un ou plusieurs liant(s) choisi(s) dans le groupe formé par les liants hydrauliques, les cendres volantes pouzzolaniques, les dérivés des cendres volantes pouzzolaniques et leurs mélanges, et avec au moins un activant ou bien avec au moins un liant/activant. Lorsqu'on mélange du sable LAFE et de la grave LAFE, les proportions de sable LAFE sont de 15 à 65 %, et de préférence de 20 à % en poids et les proportions de grave LAFE sont de 15 à 65 %, et de préférence de 20 à 60 % en poids, du poids total sable LAFE + grave LAFE. D'autres objets de l'invention apparaîtront à la lecture de la description et des exemples. L'invention est illustrée par les exemples non limitatifs ci-après, dans lesquels les pourcentages s'entendent en poids sur matière sèche et dans lesquels le sable LAFE désigne du sable d'une granulométrie d'environ 0/8 mm, et la grave LAFE désigne des granulats d'une granulométrie d'environ 0/31,5 mm et de préférence d'environ 0/20 mm, obtenus par concassage, déferraillage et criblage du laitier d'aciérie de four électrique. EXEMPLE 1 Sable LAFE ou grave LAFE 96 % Ciment CLK 45 4 % EXEMPLE 2 Sable LAFE ou grave LAFE 93 % Ciment CLK 45 7 % EXEMPLE 3 Sable LAFE ou grave LAFE 93 % Produit dénommé ARC 1, ARC 2 ou ARC 3 7 % EXEMPLE 4 Sable LAFE ou grave LAFE 98 % Produit dénommé ARC 1, ARC 2 ou ARC 3 2 % EXEMPLE 5 Sable LAFE ou grave LAFE 79 % Laitier granulé de haut fourneau 20 % Chaux vive 1 % EXEMPLE 6 Sable LAFE ou grave LAFE 69 % Laitier granulé de haut- fourneau 30 % Chaux vive 1 % EXEMPLE 7 Sable LAFE ou grave LAFE 53 % Laitier granulé de haut fourneau 22 % Cendres volantes 23 % Chaux vive 2 % EXEMPLE 8 Sable LAFE ou grave LAFE 57 % Laitier granulé de haut fourneau 20 % Cendres volantes 20 % Chaux vive 3 % EXEMPLE 9 Sable LAFE ou grave LAFE 70 % Z Laitier granulé de haut fourneau 29 %" Chaux vive 1 % EXEMPLE 10 Sable LAFE ou grave LAFE 74 % Laitier granulé de haut fourneau 25 % Chaux vive 1 % EXEMPLE 11 il Grave LAFE 0/20 97,5 Produit dénommé ARC 3 2, 5 REVENDICATIONS 1 Composition pour assises de chaussées, caractérisée par le fait qu'elle comprend: (a) du sable ou grave préparés à partir de laitier d'aciérie de four électrique (sable LAFE) ou (grave LAFE), (b) un ou plusieurs liant(s) hydraulique(s), (c) au moins un activant de prise, ou bien (a) du sable ou grave LAFE, (d) un ou plusieurs liant/activant. 2 Composition selon la revendication 1, caractérisé par le fait que le liant (b) est choisi dans le groupe formé par les laitiers granulés de hauts fourneaux, les cendres volantes pouzzolaniques, les dérivés des cendres volantes pouzzolaniques et leurs mélanges. 3 Composition selon la revendication 1 ou 2, caractérisée par le fait que l'activant est la chaux vive ou la chaux éteinte. 4 Composition selon la revendication 1, caractérisée par le fait que le liant/activant est choisi parmi les ciments à base de laitiers granulés et les liants spéciaux à usage routier. 5 Composition selon la revendication 4, caractérisée par le fait que les liants spéciaux à usage routier sont choisis parmi les produits dénommés ARC 1, ARC 2, ARC 3 et leurs mélanges. 6 Composition selon la revendication 4, caractérisée par le fait que les ciments sont choisis parmi les ciments CLK et les ciments CPJ. 7 Composition selon la revendication 1 ou 4, caractérisée par le fait qu'elle comprend de 93 à 98 % en poids de sable ou grave LAFE et de 2 à 7 % en poids de liant/activant. 8 Composition selon la revendication 1 ou 4, caractérisée par le fait qu'elle comprend de 93 à 96 % en poids de sable ou grave LAFE et de 4 à 7 % en poids de ciment. 9 Composition selon la revendication 1 ou 7, caractérisée par le fait que le liant/activant est choisi parmi les produits dénommés ARC 1, ARC 2, ARC 3 et leurs mélanges. 10 Composition selon l'une quelconque des revendications 1 à 3, caractérisée par le fait qu'elle comprend: sable ou grave LAFE 74 5 % laitier granulé de haut fourneau 25 5 % chaux vive ou éteinte 1 % 11 Composition selon l'une quelconque des revendications 1 à 3, caractérisée par le fait qu'elle comprend: sable ou grave LAFE 58 5 % laitier granulé de haut fourneau 20 5 % cendres volantes pouzzolaniques 20 5 % chaux vive ou éteinte 2 1 % 12 Procédé de préparation d'une composition pour assise de chaussée ayant une bonne stabilité dimensionnelle et une bonne résistance à la traction et à la compression, selon l'une quelconque des revendications 1 à 11, caractérisé par le fait qu'on procède à un concassage, déferraillage et criblage du laitier d'aciérie de four électrique (LAFE) permettant d'obtenir un sable ayant une granulométrie d'environ 0/8 mm ou une grave ayant une granulométrie d'environ 0/31,5 mm et de préférence d'environ 0/20 mm, qu'on mélange ce sable LAFE ou grave LAFE ainsi obtenu avec un ou plusieurs liant(s) choisi(s) dans le groupe formé par les liants hydrauliques, les cendres volantes pouzzolaniques, les dérivés des cendres volantes pouzzolaniques et leurs mélanges, et avec au moins un activant ou bien avec au moins un liant/activant. 13 Procédé de préparation d'une composition pour assise de chaussée ayant une bonne stabilité dimensionnelle et une bonne résistance à la traction et à la compression, selon l'une quelconque des revendications 1 à 11, caractérisé par le fait qu'on procède à un concassage, déferraillage et criblage du laitier d'aciérie de four électrique (LAFE) permettant d'obtenir, d'une part, un sable LAFE de granulométrie d'environ 0/8 mm et, d'autre part, une grave LAFE de granulométrie d'environ 0/31,5 mm et de préférence d'environ 0/20 mm, qu'on mélange ensuite le sable LAFE et la grave LAFE ainsi obtenus avec un ou plusieurs liant(s) choisi(s) dans le groupe formé par les liants hydrauliques, les cendres volantes pouzzolaniques, Ies dérivés des cendres volantes pouzzolaniques et leurs mélanges, et avec au moins un activant ou bien avec au moins un liant/activant. 14 Procédé selon la revendication 13, caractérisé par le fait qu'on mélange le sable LAFE et la grave LAFE dans des proportions de 15 à % en poids de sable LAFE et de 15 à 65 % de grave LAFE du poids total sable LAFE + grave LAFE. Assise de chaussée préparée à partir d'une composition pour assise de chaussée selon l'une quelconque des revendications 1 à 11 ou d'après un procédé selon l'une quelconque des revendications 12 à 14.